(57)【特許請求の範囲】
【請求項１】
それぞれ調製物の重量に対して、式Ｉ
0003986561.tif 000011
［式中、
Ｌ1は、水素、Ｃ1〜Ｃ10−アルキルまたは場合によってはＣ1〜Ｃ4−アルキル、Ｃ1〜Ｃ4−アルコキシ、ハロゲンもしくはニトロで置換されているフェニルであり、
Ｌ2およびＬ3は、互いに独立して、それぞれ水素、場合によってはフェニルまたはＣ1〜Ｃ4−アルキルフェニルで置換されているＣ1〜Ｃ10−アルコキシ、場合によってはフェニルで置換されているＣ1〜Ｃ10−アルキルチオ、ハロゲン、シアノ、ヒドロキシフェニル、Ｃ1〜Ｃ4−アルコキシフェニル、Ｃ1〜Ｃ6−アルカノイル、Ｃ1〜Ｃ6−アルコキシカルボニルまたは式
0003986561.tif 000012
（この場合、Ｇ1は、酸素または硫黄であり、かつＧ2は水素またはアルキル鎖がエーテル官能基の１もしくは２個の酸素原子により中断されていてよいＣ1〜Ｃ8−モノアルキルスルファモイルである）の基であり、
Ｌ4は、場合によっては、Ｃ1〜Ｃ4−アルキル、フェニルまたはＣ1〜Ｃ4−アルキルフェニルで置換されているアミノ、ヒドロキシまたは場合によってはフェニルにより置換されているＣ1〜Ｃ10−アルキルチオを表す］のアントラキノンまたは式ＩＩ
0003986561.tif 000013
［Ｘは、水素、塩素または臭素を表す］のキノフタロンの種類からなる１つまたはそれ以上の染料０．１〜３０重量％、分散剤の重量に対して、１つまたはそれ以上の芳香族または長鎖脂肪族カルボン酸、その塩、その無水物またはそれからなる混合物３〜５０重量％の含量を有するアリールスルホン酸−ホルムアルデヒド縮合生成物を基礎とした分散剤０．１〜２０重量％および場合によっては水を含有しており、調製物中に含有されている染料粒子の９９％が１μｍよりも小さいものである、インクジェット法用染料調製物。
【請求項２】
それぞれ調製物の重量に対して、アントラキノンまたはキノフタロンの種類からなる１つまたはそれ以上の染料１〜１５重量％、アリールスルホン酸−ホルムアルデヒド縮合生成物を基礎とした分散剤０．５〜１０重量％および場合によっては水を含有している、請求項１記載のインクジェット法用染料調製物。
【請求項３】
付加的に、それぞれ調製物の重量に対して、炭水化物０．１〜３０重量％およびポリエチレングリコール０．１〜２０重量％を含有している、請求項１記載のインクジェット法用染料調製物。
【請求項４】
それぞれ調製物の重量に対して、式Ｉ
0003986561.tif 000014
［式中、
Ｌ1は、水素、Ｃ１〜Ｃ10−アルキルまたは場合によってはＣ1〜Ｃ4−アルキル、Ｃ1〜Ｃ4−アルコキシ、ハロゲンもしくはニトロで置換されているフェニルであり、
Ｌ2およびＬ3は、互いに独立して、それぞれ水素、場合によってはフェニルまたはＣ1〜Ｃ4−アルキルフェニルで置換されているＣ1〜Ｃ10−アルコキシ、場合によってはフェニルで置換されているＣ1〜Ｃ10−アルキルチオ、ハロゲン、シアノ、ヒドロキシフェニル、Ｃ1〜Ｃ4−アルコキシフェニル、Ｃ1〜Ｃ6−アルカノイル、Ｃ1〜Ｃ6−アルコキシカルボニルまたは式
0003986561.tif 000015
（この場合、Ｇ1は、酸素または硫黄であり、かつＧ2は水素またはアルキル鎖がエーテル官能基の１もしくは２個の酸素原子により中断されていてよいＣ1〜Ｃ8−モノアルキルスルファモイルである）の基であり、
Ｌ4は、場合によっては、Ｃ1〜Ｃ4−アルキル、フェニルまたはＣ1〜Ｃ4−アルキルフェニルで置換されているアミノ、ヒドロキシまたは場合によってはフェニルにより置換されているＣ1〜Ｃ10−アルキルチオを表す］のアントラキノンまたは式ＩＩ
0003986561.tif 000016
［Ｘは、水素、塩素または臭素を表す］のキノフタロンの種類からなる１つまたはそれ以上の染料０．１〜３０重量％、分散剤の重量に対して、１つまたはそれ以上の芳香族または長鎖脂肪族カルボン酸、その塩、その無水物またはそれからなる混合物３〜５０重量％の含量を有するアリールスルホン酸−ホルムアルデヒド縮合生成物を基礎とした分散剤０．１〜２０重量％および場合によっては水を含有しており、調製物中に含有されている染料粒子の９９％が１μｍよりも小さいものである、昇華−転写印刷用染料調製物。
【請求項５】
それぞれ調製物の重量に対して、アントラキノンまたはキノフタロンの種類からなる１つまたはそれ以上の染料１〜１５重量％、アリールスルホン酸−ホルムアルデヒド縮合生成物を基礎とした分散剤０．５〜１０重量％および場合によっては水を含有している、請求項４記載の昇華−転写印刷用染料調製物。
【請求項６】
付加的に、それぞれ調製物の重量に対して、炭水化物０．１〜３０重量％およびポリエチレングリコール０．１〜２０重量％を含有している、請求項４記載の昇華−転写印刷用染料調製物。
【請求項７】
インクジェット法におけるインクとしての請求項１から３までのいずれか１項記載のインクジェット法用染料調製物の使用。
【請求項８】
昇華−転写印刷におけるインクとしての請求項４から６までのいずれか１項記載の昇華−転写印刷用染料調製物の使用。
【発明の詳細な説明】
本発明は、それぞれ調製物の重量に対して、イオン性基を含まないアントラキノンまたはキノフタロンの種類からなる１つまたはそれ以上の染料０．１〜３０重量％、アリールスルホン酸−ホルムアルデヒド−縮合生成物を基礎とした分散剤０．１〜２０重量％および場合によっては水を含有している新規の染料調製物ならびにインクジェット法の場合および昇華−転写印刷のためのインクとしてのその使用に関する。
欧州特許出願公開第６５５５２７号明細書から、分散染料および特別な分散剤を含有している染料調製物はすでに公知である。
本発明の課題は、イオン性基を含まないアントラキノンまたはキノフタロン染料を含有している新規染料調製物を提供することであった。新規染料調製物は、有利に、インクジェット法の場合および昇華−転写印刷での使用に適当であるべきであった。
それに応じて、冒頭により詳細に示された染料調製物が見出された。
イオン性基を含まない適当なアントラキノン染料は、例えば式Ｉ
0003986561.tif 000002
［式中、
Ｌ1は、水素、Ｃ1〜Ｃ10−アルキルまたは場合によってはＣ1〜Ｃ4−アルキル、Ｃ1〜Ｃ4−アルコキシ、ハロゲンもしくはニトロで置換されているフェニルであり、
Ｌ2およびＬ3は、互いに独立してそれぞれ水素、場合によってはフェニルもしくはＣ1〜Ｃ4−アルキルフェニルで置換されているＣ1〜Ｃ10−アルコキシ、場合によってはフェニルで置換されているＣ1〜Ｃ10−アルキルチオ、ハロゲン、シアノ、ヒドロキシフェニル、Ｃ1〜Ｃ4−アルコキシフェニル、Ｃ1〜Ｃ6−アルカノイル、Ｃ1〜Ｃ6−アルコキシカルボニルまたは式
0003986561.tif 000003
（この場合、Ｇ1は、酸素または硫黄であり、かつＧ2は、水素、またはアルキル鎖がエーテル官能基中の１個もしくは２個の酸素原子により中断されていてよいＣ1〜Ｃ8−モノアルキルスルファモイルである）の基であり、かつ
Ｌ4は、場合によってはＣ1〜Ｃ4−アルキル、フェニルもしくはＣ1〜Ｃ4−アルキルフェニルで置換されているアミノ、ヒドロキシまたは場合によってはフェニルで置換されているＣ1〜Ｃ10−アルキルチオを表す］に属する。
イオン性基を含まない適当なキノフタロン染料は、例えば式ＩＩ
0003986561.tif 000004
［式中、
Ｘは、水素、塩素または臭素を表す］に属する。
上記式Ｉ中に現れる全てのアルキル基は、直鎖状であっても分枝鎖状であってもよい。
上記式Ｉ中で置換されているアルキル基が現れる場合には、このアルキル基は一般に１個または２個の置換基を有する。
上記の二つの式中で置換されているフェニル基が現れる場合には、このフェニル基は一般に１〜３個、有利に１個または２個の置換基を有する。
これは、式Ｉ中で定義されているような基の例示的に列挙されたものに従う。
アルキル基は、例えばメチル、エチル、プロピル、イソプロピル、ブチル、イソブチル、第二ブチル、第三ブチル、ペンチル、イソペンチル、ネオペンチル、第三ペンチル、ヘキシル、２−メチルペンチル、ヘプチル、オクチル、２−エチルヘキシル、イソオクチル、ノニル、イソノニル、デシルまたはイソデシルである（イソオクチル、イソノニルおよびイソデシルの名称は、通俗的な名称であり、オキソ合成後に得られるアルコールに由来する−Ullmann's Encyclopedis of Industrial Chemistry，第５版，第Ａ１巻，290〜293頁および第Ａ１０巻，284〜285頁参照）。
フェニル基は、例えばフェニル、２−，３−もしくは４−メチルフェニル、２−，３−もしくは４−エチルフェニル、２−，３−もしくは４−プロピルフェニル、２−，３−もしくは４−イソプロピルフェニル、２−，３−もしくは４−ブチルフェニル、２，３−，２，４−もしくは２，６−ジメチルフェニル、２−，３−もしくは４−メトキシフェニル、２−，３−もしくは４−エトキシフェニル、２，３−，２，４−もしくは２，６−ジメトキシフェニル、２−，３−もしくは４−フルオロフェニル、２−，３−もしくは４−クロロフェニル、２−，３−もしくは４−ブロモフェニルまたは２−，３−もしくは４−ニトロフェニルである。
アルキルチオ基およびフェニルチオ基は、例えばメチルチオ、エチルチオ、プロピルチオ、イソプロピルチオ、ブチルチオ、イソブチルチオ、ペンチルチオ、ヘキシルチオ、ヘプチルチオ、オクチルチオ、イソオクチルチオ、２−エチルヘキシルチオ、ノニルチオ、イソノニルチオ、デシルチオ、イソデシルチオ、ベンジルチオまたは１−もしくは２−フェニルエチルチオである。
アルコキシ基は、例えばメトキシ、エトキシ、プロポキシ、イソプロポキシ、ブトキシ、イソブトキシ、第二ブトキシ、ペンチルオキシ、イソペンチルオキシ、ネオペンチルオキシ、第三ペンチルオキシ、ヘキシルオキシ、２−メチルペンチルオキシ、ヘプチルオキシ、オクチルオキシ、イソオクチルオキシ、２−エチルヘキシルオキシ、ノニルオキシ、イソノニルオキシ、デシルオキシ、イソデシルオキシ、ベンジルオキシまたは１−もしくは２−フェニルエトキシである。
ハロゲンは、例えばフッ素、塩素または臭素である。
アルコキシカルボニル基は、例えばメトキシカルボニル、エトキシカルボニル、プロポキシカルボニル、イソプロポキシカルボニル、ブトキシカルボニル、イソブトキシカルボニル、第二ブトキシカルボニル、ペンチルオキシカルボニル、イソペンチルオキシカルボニル、ネオペンチルオキシカルボニルまたはヘキシルオキシカルボニルである。
アルカノイル基は、例えばホルミル、アセチル、プロピオニル、ブチリル、ペンタノイルまたはヘキサノイルである。
スルファモイル基は、例えばメチルスルファモイル、エチルスルファモイル、プロピルスルファモイル、イソプロピルスルファモイル、ブチルスルファモイル、ペンチルスルファモイル、ヘキシルスルファモイル、ヘプチルスルファモイル、オクチルスルファモイル、２−エチルスルファモイル、２−メトキシエチルスルファモイル、２−エトキシエチルスルファモイル、３，６−ジオキサヘプチルスルファモイル、３，６−ジオキサオクチルスルファモイル、４，８−ジオキサノニルスルファモイル、３，７−ジオキサオクチルスルファモイル、３，７−ジオキサノニルスルファモイル、４，７−ジオキサオクチルスルファモイル、４，７−ジオキサノニルスルファモイルまたは４，８−ジオキサデシルスルファモイルである。
式Ｉ［この場合、Ｌ1は、水素、Ｃ1〜Ｃ4−アルキルまたは場合によってはメチルで置換されているフェニルを表わし、かつＬ4は、ヒドロキシ、アミノ、Ｃ1〜Ｃ4−アルキルアミノを表すか、または場合によってはメチルで置換されているフェニルアミノを表わす］の１つまたはそれ以上のアントラキノン染料を含有している染料調製物が好ましい。
更に、式Ｉ［この場合、Ｌ2は、Ｃ1〜Ｃ4−アルコキシ、シアノ、アセチル、Ｃ1〜Ｃ4−アルコキシカルボニルまたは式
0003986561.tif 000005
（式中、Ｇ1およびＧ2は、それぞれ上記の意味を有し、この際、Ｇ1は、殊に酸素を表わし、かつＧ2は、殊に水素を表わす）の基を表わす］の１つまたはそれ以上のアントラキノン染料を含有している染料調製物が好ましい。
更に、式Ｉ［この場合、Ｌ3は水素を表わす］の１つまたはそれ以上のアントラキノン染料を含有している染料調製物が好ましい。
更に、式ＩＩａ
0003986561.tif 000006
のキノフタロン染料を含有している染料調製物が好ましい。
式ＩおよびＩＩの染料は、一般に公知の染料である。式Ｉのアントラキノン染料は、例えばK．Venkataraman，”The Chemistry of Synthetic Dyes”，第ＩＩＩ巻，391〜413頁，Academic Press，ニューヨーク，ロンドン，1970年に記載されている。式ＩＩのキノフタロン染料は、例えば欧州特許出願公開第８６５５３号明細書またはそこで引用されている文献中に記載されている。
調製物中に含有されている染料粒子の９９％が１μｍ未満である染料調製物が好ましい。
更に、昇華温度が１４０〜３００℃である一連のアントラキノンまたはキノフタロンからなる染料を含有している染料調製物が好ましい。
有利に、分散剤として、分散剤の重量に対して３〜５０重量％の含量で１つまたはそれ以上の芳香族または長鎖脂肪族カルボン酸、その塩、その無水物またはそれからなる混合物を含有しているアリールスルホン酸−ホルムアルデヒド縮合生成物が使用される。
アリールスルホン酸−ホルムアルデヒド縮合物としては、とりわけ４０重量％のスルホン酸基の最大含量を有するものが使用される。
アリールスルホン酸のための出発物質としては、殊に、ナフテン残留油および分解生成物の留分の熱分解により得られる、芳香族化合物の混合物が当てはまる。ナフテン残留油は、例えば、石油ベンジンのクラッキングにより生じる。これらは、例えばドイツ連邦共和国特許出願公開第２９４７００５号明細書に、高沸点芳香族炭化水素として説明されている。ナフテン残留油は、有利に１４００〜１７００℃の温度で熱分解される。分解生成物は、次いで分留を実施される。１００〜１２０℃での常圧（１０１３ミリバール）で移行した留分は集められ、かつ芳香族化合物としてスルホン化を実施される。このような留分は、公知のアセチレン−油−クエンチ法で通常、副生成物として得られる（Ullmann's Encyclopedia of Industrial Chemistry VCH Verlagsgesellschaft GmbH，Weinheim，1985年，第A1巻，107〜112頁）。
この芳香族留分は、複数の芳香族物質の混合物からなり、その構造および量は、実際には、詳細に算出されていない。次のアリール化合物は、芳香族留分の主要な代表例である：
0003986561.tif 000007
芳香族留分は、同定されている成分のほかに、０．１〜約２重量％の量で次のアリール化合物を含有する：フルオレン、インダン、メチルスチレン、フェナントレン、メチルインダン、ジメチルナフタレン、エチルナフタレン、キシレン、テトラリン、スチレン、メチルエチルベンゼン、アントラセン、フルオラントレン（Fluoranthren）、ピレン、アセナフチレンおよびトルエン。
特に適当なアリールスルホン酸は、一般にα−およびβ−ナフタレンスルホン酸を含有し、この際、α−とβ−異性体の比は、２０：１〜１：８、殊に１０：１〜１：５である。
適当な芳香族カルボン酸またはその誘導体は、例えばナフタレンカルボン酸、ナフタル酸、テレフタル酸、イソフタル酸、安息香酸、トリメリト酸、フェニル酢酸、フェノキシ酢酸、サリサル酸、ｐ−ヒドロキシ安息香酸、ジフェニル酢酸、ｍ−ヒドロキシ安息香酸、ベンゼンテトラカルボン酸または酸無水物、例えば無水フタル酸、トリメリト酸無水物、ベンゼン−１，２，４，５−テトラカルボン酸二無水物またはナフタル酸無水物である。
適当な長鎖の脂肪族カルボン酸は、殊に飽和またはオレフィン系不飽和の、線状または分枝鎖状の、炭素原子８〜２２個、有利に８〜１８個を有し、天然または合成由来の脂肪族モノカルボン酸であり、例えば高級脂肪酸、例えばカプリル酸、カプリン酸、ラウリン酸、ミリスチン酸、パルミチン酸、ステアリン酸、オレイン酸、リノール酸もしくはリノレン酸、または合成により製造されたカルボン酸、例えば２−エチルヘキサン酸、イソノナン酸またはイソトリデカン酸である。
更に、カルボン酸ならびにカルボン酸および無水物の混合物に当てはまる無水物の混合物、カルボン酸の混合物、塩の混合物は、重要である。上記カルボン酸の塩としては、アルカリ塩、アンモニア塩またはアルカリ土類金属塩が当てはまり、これは、例えばこのカルボン酸を苛性ソーダ、苛性カリ、水酸化リチウム、ソーダ、炭酸マグネシウム、酸化カルシウム、水酸化カルシウム、アンモニアまたはアルカノールアミン、例えばエタノールアミン、ジエタノールアミンまたはトリエタノールアミンでの中和により得られる。
特に好ましくは、安息香酸ナトリウム、フェニル酢酸ナトリウム、サリチル酸ナトリウム、４−ヒドロキシ安息香酸ナトリウム、テレフタル酸ナトリウム、２−ヒドロキシ−３−ナフタレンカルボン酸ナトリウム、ナフタレン−１−カルボン酸、無水フタル酸または安息香酸が分散剤中で使用される。
本発明による染料調製物中で、有利に、
Ａ）１つまたはそれ以上のアリールスルホン酸−ホルムアルデヒド縮合物５０〜９７重量％、殊に７０〜９５重量％、および
Ｂ）１つまたはそれ以上の芳香族または長鎖脂肪族のカルボン酸、その塩もしくはその無水物またはそれからなる混合物３〜５０重量％、殊に５〜３０重量％を含有している分散剤が使用される。
本発明による分散剤として使用されるアリールスルホン酸−ホルムアルデヒド縮合生成物は、公知の生成物である。これは、例えば米国特許（ＵＳ−Ａ）第５１８６８４６号明細書に記載されている。
それぞれ調製物の重量に対して、アントラキノンまたはキノフタロンの種類からなる１つまたはそれ以上の染料１〜１５重量％、アリールスルホン酸−ホルムアルデヒド縮合生成物を基礎とした分散剤０．５〜１０重量％および場合によっては水を含有している染料調製物が好ましい。
更に、付加的に、それぞれ調製物の重量に対して、炭水化物０．１〜３０重量％、有利に０．１〜２５重量％およびポリエチレングリコール０．１〜２０重量％、有利に０．１〜１５重量％を含有している染料調製物が好ましい。
本発明による染料調製物中に含有されていてよい適当な炭水化物は、例えばソルビットまたはグルコースである。
本発明による染料調製物中に含有されていてよい適当なポリエチレングリコールは、例えば１００〜１０００、有利に約４００の平均分子量を有する。
更に、本発明による染料調製物の成分は、例えば助剤、例えば保存剤、酸化防止剤、抑泡剤または粘度を調節するための薬剤であってよい。これらの薬剤は、公知であり、かつ市販されている。これらの薬剤が、本発明による染料調製物中に添加されている場合には、それらの全量は、調製物の重量に対して、一般に１重量％またはそれ以下である。
本発明による染料調製物の総和が１００重量％よりも小さい値をもたらす場合は、残りの成分は一般に水である。
本発明による染料調製物は、通常１〜４ｍｍ2／秒、有利に２〜３．５ｍｍ2／秒の粘度を有する。
本発明による染料調製物の表面張力は、一般に３０〜７０Ｎｍ／ｍ、有利に４０〜６０Ｎｍ／ｍである。
本発明による染料調製物のｐＨ値は、一般に５〜１１、有利に７〜１０である。
新規染料調製物の製造は、公知方法で行われる。こうして、染料は、例えばプレスケーキの形で、分散剤および場合によってはポリエチレングリコールと一緒に、水の存在で混合され、かつ適当な装置中で予備分散される。ついで、染料粒子の所望の粒径に調節するために生じた混合物をミル中で処理する。最終的には、最終調節が行われることができ、この際、相応する量の水、場合によりポリエチレングリコールおよび／または炭水化物および場合によってはさらに助剤を添加し、かつ混合後に、有利に１μｍの目開きを有するふるいを用いて濾過する。
本発明による染料調製物は、有利な方法で、インクジェット法および昇華−転写印刷におけるインクとして適当である。
インクジェット法（インク噴射印刷法）の場合には、ふつう、小さな小滴中へ直接に基材に噴霧される水性インクが使用される。インクが均質にノズルにより圧搾され、かつ印刷すべきパターンに応じて電界により基材に誘導される場合の連続法、およびインクの排出が着色した点が置かれるべきである場所でのみ行われる場合の中断されたインク噴射法または「ドロップ・オン・デマンド」法は異なる。後者の方法の場合には、圧電性結晶または加熱されたカニューレを介して（バブルジェットまたはサーモジェット法）、インク系で印刷が行われ、かつこうしてインク滴が外へはねとばされる。このような方法は、Text．Chem．Color．第１９巻，（８）23〜29頁および第21巻，（6）27〜32頁，1989年に記載されている。
本発明による染料調製物は、バブルジェット法または圧電性結晶を用いる方法のためのインクとして特に適当である。
インクジェット法に適当な基材は、紙のほかには以下に挙げられる担体材料である。
昇華−転写印刷の場合には、パターンをまず中間担体（Zwischentraeger）上に予め形成させ、かつ引き続き担体上に熱作用により転写する。染料は、自体の転写の際および引き続く固定および後処理過程において固定されることができる。この方法は、一般に公知であり、かつ例えばUllmann's Encyclopedia of Industrial Chemistry，第５版，第A26巻，499〜501頁に記載されている。
適当な担体は、殊に織物材料、例えば繊維、糸、撚糸、編物、ポリエステル、変性ポリエステル、例えば陰イオン変性ポリエステルからなる織物または不織布、ポリエステルとセルロース、木綿、ビスコースもしくはウール、ポリアミド、ポリアクリロニトリル、トリアセテート、アセテート、ポリカーボーネート、ポリプロピレンもしくはポリ塩化ビニルの混紡織物、ポリエステルマイクロファイバーまたはプラスチックで被覆された担体、例えば金属シート、ガラスまたはセラミックである。
本発明による染料調製物は、昇華−転写印刷に特に好適であり、この際、パターンを中間担体上にインクジェット法を用いて生じさせる。
新規の染料調製物は、該調製物がインクジェット法の際にノズルの閉塞をまねかないことに優れている。更に、その使用の際に、こすれ落ちないインクが得られる。
次の例は、本発明をより詳細に説明するものである。
次の染料を使用した：
0003986561.tif 000008
Ａ）染料調製物の製造
染料１５ｇ、ポリエチレングリコール１５ｇ（平均分子量：４００）、付加的に安息香酸を含有しておりかつ米国特許（ＵＳ−Ａ）第５１８６８４６号明細書中に分散剤３として記載されている、アリールスルホン酸−ホルムアルデヒド縮合生成物を基礎とした分散剤７．５ｇ、グルタルジアルデヒドの５０重量％水溶液０．３７ｇおよびテトラメチロールアセチレン二尿素の４７重量％水溶液０．７５ｇを、水で全重量１００ｇにし、かつミル中で混練する。その後、ｐＨを１０重量％苛性ソーダで８．５にする。
引き続き、混合物を撹拌型ボールミル中で粉砕し、こうして染料粒子の９９％は、１μｍ未満の大きさになる。
最終調節のために、粉砕製品２６．７ｇを更にポリエチレングリコール４ｇ（上記参照）、グルタルジアルデヒド５０重量％水溶液０．１ｇ、テトラメチロールアセチレン二尿素４７重量％水溶液０．３ｇおよびソルビット７０重量％水溶液２０ｇと混合し、水で全量１００ｇにし、混合し、かつ目開き１μｍを有するふるいで濾過した。
次の染料調製物が得られた。（パーセントの記載はそれぞれ重量パーセントである。）
0003986561.tif 000009
Ｂ）染料調製物は、次の物理的性質および印刷工学的性質を有する。
0003986561.tif 000010
試験法および評価
１）表面張力
表面張力は、クリュス（Kruess）社製のデジタル張力計Ｋ１０で測定した。第２表に記載された値は、３回の測定の平均値である。
２）粘度
粘度は、ウンベローデ法（ＤＩＮ  ５１６６２）に従って測定した。
３）ｐＨ値
ｐＨ値は、ニック（Knick）社製のｐＨメータ７６３で測定した。
４）粒径測定
粒径分布は、アルカテル（Alcatel）社製のＣＩＬＡＳグラニュロメータ（Granulometer）ＨＲ８５０で測定した。
５）老化安定性
調製物（インク）の老化安定性は、２つの方法に従い、試験された：
ａ）熱負荷試験による（６０℃で３日間のインクの熱貯蔵）
ｂ）冷凍−／熱負荷サイクルによる（２０℃で４時間のインクの冷凍および引き続く７０℃で４時間の熱処理）。これらの温度サイクルは、それぞれ４回行われた。
双方の老化試験によって、負荷されたインクの粒径分布をＣＩＬＡＳ法で新たに算出した。
６）閉塞（Kogation）試験
ノズル中での印刷過程の間のインクの挙動は、特に重要である。インクの剥離またはノズル中での閉塞の傾向の形成は、下記の試験で再試験された。
試験装置としては、ヒューレットパッカード社製の改良されたデスクジェットプラス（バブルジェットプリンタ）を使用した。
まず、ノズルに置かれた応力に応じて、平均乾燥重量を算出した。引き続き、一定の応力で１００００００インパルスをそれぞれノズルに与え、かつその後、定義された乾燥の数の平均乾燥重量を測定した。この過程は、合わせて１０回繰り返された。
インクの同一の挙動の場合には、平均乾燥重量は試験期間に亘って一定のままであった。
得られたインクの乾燥重量の変化は、第２表に挙げられている。
７）分散因子
相当するインク１００ｍｌを、７日間室温でメスシリンダー中で貯蔵した。引き続き、底から分散液１０ｍｌおよび表面から１０ｍｌを取り除き、かつ色強度を光度的に測定した。
分散因子は、（上層の分散液の色強度）／（下層の分散液の色強度）×１００＝分散因子で得られる。
Ｃ）紙へのインクジェット印刷の製作
印刷の製作は、市販のヒューレットパッカード社製のインクジェット印刷機（ＨＰ５００）で、次の市販の紙上に行った：
ａ）インターコピー（Intercopy）紙
ｂ）クレア・フォンテーヌ（Claire Fontaine）紙
ｃ）ヒューレット・パッカード社製のプレミウム・グロッシー（Premium Glossy）紙
ｄ）ツヴェクフォルム（Zweckform）社のインクジェット紙
ｅ）エプソン社製のスペシャル塗工紙
更に、印刷試験は、紙上に行われ、これは次のように塗工された：
インターコピー紙は、まず、トルエン／メチルエチルケトン／シクロヘキサノン（２０：４５：２０ｖ／ｖ／ｖ）からなる混合物中に溶解されているポリビニルアルコールの１０重量％溶液で、１２μｍのナイフを用いて塗工し、引き続きトルエン／エタノール（８：２ｖ／ｖ）中のエチルヒドロキシエチルセルロースの５重量％溶液で同様に１２μｍのナイフを用いて塗工し、かつついでカルボキシメチルセルロースの５重量％水溶液で２３μｍのナイフを用いて塗工した。
それぞれ印刷を、前もって水でそれぞれ２倍の容量に希釈した調製物番号１〜４を用いて製作した。２４時間の乾燥時間後に、こうして製作された印刷は、良好な耐こすれ性、良好な撥水性ならびに良好な堅牢性を有する。
印刷が付加的に焼き戻しされる（１５０℃で３０秒）場合には、色強度および鮮やかさを明白に高めることが観察される。従って、耐こすれ性および堅牢性を高め、かつ均質な色が得られる。この観察は、紙ｄ）およびｅ）に特に強く顕著になる。